(57)【特許請求の範囲】
【請求項１】
少なくとも外側からガスバリアー性を有する透明バリアーフィルム、少なくとも第一印刷インキ層、第二印刷インキ層の２層以上のインキ層からなる印刷インキ層、熱融着樹脂層が順に積層してなる遮光性包装材であって、上記印刷インキ層の第一印刷インキ層を白色グラビアインキ層、第二印刷インキ層を墨グラビアインキ層としたことを特徴とする遮光性包装材。
【請求項２】
少なくとも外側からガスバリアー性を有する透明バリアーフィルム、少なくとも第一印刷インキ層、第二印刷インキ層の２層以上のインキ層からなる印刷インキ層、熱融着樹脂層が順に積層してなる遮光性包装材であって、上記印刷インキ層の第一印刷インキ層を有機系の紫外線吸収インキ層、第二印刷インキ層を藍色グラビアインキ層としたことを特徴とする遮光性包装材。
【請求項３】
前記熱融着樹脂層と印刷インキ層の間に、ナイロンフィルムが積層されていることを特徴とする請求項１記載の遮光性包装材。
【発明の詳細な説明】
【０００１】
【発明の属する技術分野】
本発明は、一般食品、医薬品、トイレタリー商品その他の生活資材や各種産業資材等またはレトルト食品の包装材料に関するものであり、さらに詳しくは、包装材料の脱アルミニウムによる環境負荷を減らし、かつガスバリアー性や遮光性を高めることによって内容物の保存性を高める遮光性包装材に関する。
【０００２】
【従来の技術】
従来、酸素や水分等の影響を受けて食品その他の内容物の品質が低下することを防ぐため、包装材料にガスバリアー性を持たせた包装材が利用されている。このガスバリアー性包装材としては、ポリビニルアルコールとエチレンビニルアルコールとの共重合体やポリ塩化ビニリデン系の樹脂からなるフィルム、あるいはこれらの樹脂をコーティングしたフィルム等があるが、焼却処理での塩素ガス発生やダイオキシン発生の問題から使用されなくなった。
【０００３】
これに対し、ガスバリアー性の点で最も優れているのはプラスチックフィルムにアルミ箔をラミネートしたものやアルミ蒸着層を設けた積層フィルムを利用したいわゆるアルミ包装材があった。
【０００４】
ところが、上記アルミ包装材では、昨今の廃棄物に係わる環境問題即ち廃棄物の焼却処理において、アルミニウムインゴットが焼却炉を傷めたり焼却効率の低下をもたらしたり、あるいはその焼却灰の埋め立て処分時に、雨等と反応し有害ガスが発生するなどの問題から、包装材の脱アルミ化への要求が高まってきており、その代わりに酸化珪素等の金属化合物の薄膜層を有するフィルムを利用した透明ガスバリアフィルムが利用され始めている。これは従来の透明バリアーフィルムであるポリビニルアルコールや塩化ビニリデン系のフィルムよりガスバリアー性に優れ、しかも上記アルミ系の包装材に近いガスバリア性を実現しているものである。
【０００５】
また、従来レトルト用のパウチ包装材としても、アルミニウム箔を含む構成の包装材が使用されている。それは、レトルト食品が６ヶ月から１年という長期間保存されることから、酸素による酸化を防止するため脱気包装されるので、包装材にガスバリア性が要求されるからである。また、光による劣化を防止するための遮光性の要求をも満足するアルミニウム箔を含む包装材が広く使用されていた。しかし前述のように、廃棄物に係わる環境問題発生の理由と、さらにレトルトパウチごと電子レンジに入れたいという要求と、内容物充填時に金属探知機による検査を可能にするものとして、脱アルミ化の要求が高まっており、上記の金属化合物の薄膜層を有する透明ガスバリアフィルムが利用され始めている。
【０００６】
【発明が解決しようとする課題】
しかしながら、これらの金属酸化物の薄膜層を有する透明バリアー包装材は遮光性がないため、アルミ系の包装材に比べて内容物が光による劣化を受けやすいという欠点がある。すなわち内容物の油脂成分の酸化あるいは色素や香り成分の分解等のように光による劣化を受けやすいという欠点があり、内容物によっては、保存性を高めるために、さらに遮光性を付加したバリア性包装材が要望されていた。さらに、できれば透明性の維持が可能なことや見た目に黒ずんでいないデザイン効果を有する遮光性包装材も望まれている。
【０００７】
本発明は、かかる従来技術の問題点および要望点を解決するものであり、その課題とするところは、透明バリアーフィルムに遮光性を付与することによって、アルミニウム箔を含む包装材に見られる廃棄物に係わる環境負荷が軽減され、かつガスバリアー性と遮光性の両方を有し、さらにデザイン効果を有しできれば透明性も付与した遮光性包装材を提供することにある。
【０００８】
【課題を解決するための手段】
本発明において上記課題を達成するために、まず請求項１の発明では、少なくとも外側からガスバリアー性を有する透明バリアーフィルム、少なくとも第一印刷インキ層、第二印刷インキ層の２層以上のインキ層からなる印刷インキ層、熱融着樹脂層が順に積層してなる遮光性包装材であって、上記印刷インキ層の第一印刷インキ層を白色グラビアインキ層、第二印刷インキ層を墨グラビアインキ層としたことを特徴とする遮光性包装材としたものである。
【０００９】
また、請求項２の発明では、少なくとも外側からガスバリアー性を有する透明バリアーフィルム、少なくとも第一印刷インキ層、第二印刷インキ層の２層以上のインキ層からなる印刷インキ層、熱融着樹脂層が順に積層してなる遮光性包装材であって、上記印刷インキ層の第一印刷インキ層を有機系の紫外線吸収インキ層、第二印刷インキ層を藍色グラビアインキ層としたことを特徴とする遮光性包装材としたものである。
【００１０】
また、請求項３の発明では、前記熱融着樹脂層と印刷インキ層の間に、ナイロンフィルムが積層されていることを特徴とする請求項１記載の遮光性包装材としたものである。
【００１８】
【発明の実施の形態】
以下本発明の実施の形態を図面を用いながら説明する。
本発明は、一般食品、医薬品等またはレトルト食品の包装材料、特に脱アルミニウムによる環境負荷を減らし、かつガスバリアー性や遮光性を高めて内容物の保存性を高める遮光性包装材に関するもので、その基本構成は、図１の積層側断面図に示すように、少なくとも外側からガスバリアー性を有する透明バリアーフィルム（３０）、印刷インキ層（１０）、熱融着樹脂層（２０）が順に積層している遮光性包装材（１）である。
【００１９】
そこで、まず請求項２の発明では、図２の積層側断面図に示すように、例えば最外層の基材フィルム（３２）とガスバリア層（３４）でなるガスバリアー性を有する透明バリアーフィルム（３０）と最内層のシーラントとなる熱融着樹脂層（２０）の間に、１層以上（一事例である図面では第一印刷インキ層（１２）と第二印刷インキ層（１４）からなる）の印刷インキ層（１０）を形成した遮光性包装材（１）とするものであって、その印刷インキ層（１０）を含めた包装材が３００ｎｍ〜４００ｎｍの波長域および６００ｎｍ〜７００ｎｍの波長域の光を遮断するものである。
【００２０】
上記のような印刷インキ層（１０）を施すことによって、外光の近紫外線と近赤外線が遮断され、例えば抹茶キャンディのような内容物の色素や香り成分の劣化のない遮光性包装材（１）とすることができる。さらにこの効果に加えて、内容物が透けて見えることも可能な遮光性包装材（１）とすることができる。
【００２１】
また、請求項１の発明の遮光性包装材では、図２に示す構成の印刷インキ層（１０）が１層以上で、その印刷インキ層（１０）を含む包装材が、３００ｎｍ〜８００ｎｍの波長域の光を遮断するものである。
【００２２】
上記のような印刷インキ層（１０）を施すことによって、外光全域が遮断され、アルミニウム包装材の場合と同様に内容物が透けて見える効果はないが、例えばポテトチップスや粉末海苔をまぶしてあるタイプのポテトチップスのような内容物の油脂の酸化のない遮光性包装材（１）とすることができる。
【００２３】
また、本発明の参考例としての遮光性包装材は、図２に示す構成の前記印刷インキ層（１０）が１層以上で、その印刷インキ層（１０）を含めた包装材が３００ｎｍ〜５００ｎｍの波長域の光を遮断するものである。
【００２４】
上記のような印刷インキ層（１０）を施すことによって、外光の短波長側が遮断され、例えば粉末海苔をまぶしてあるタイプのポテトチップスのような内容物の油脂の酸化を防ぐことはできないが、ポテトチップスのような内容物の油脂の酸化のない遮光性包装材（１）とすることができ、かつ外面から見た目には、黒ずんで見えず比較的明るいデザイン効果のある遮光性包装材（１）とすることができる。
【００２５】
また、請求項３の発明の遮光性包装材では、図３の積層側断面図に示すように、熱融着樹脂層（２０）と印刷インキ層（１０）との間に、ナイロンフィルム（４０）が積層され、その印刷インキ層（１０）が２層以上（図面では第一印刷インキ層（１２）と第二印刷インキ層（１４）としてある）でなる遮光性包装材とするものである。
【００２６】
上記のように、厚さ５０μｍ程度のナイロンフィルム（４０）を積層することによって、加熱滅菌等に耐性のあるレトルト用の遮光性包装材（１）とすることができ、２層以上の印刷インキ層（１０）とすることによって遮光性付与に加え、透明バリアーフィルム（３０）のガスバリアー性を補完することができる。
【００２７】
また、本発明の参考例としての発明の遮光性包装材では、例えば図３に示す２層でなる印刷インキ層（１０）を含む遮光性包装材（１）が、３００ｎｍ〜５００ｎｍの波長域の光を遮断するようにしたものである。
【００２８】
上記のような印刷インキ層（１０）を施すことによって、外光の短波長側が遮断され、例えばレトルト食品であるビーフシチューのような内容物の油脂の酸化を防ぐことができ、またレトルト食品としてのパンプキンスープのような内容物の褪色をある程度防ぐ遮光性包装材（１）とすることができ、かつ外面から見た目には、黒ずんで見えず比較的明るいデザイン効果のあるレトルト食品用の遮光性包装材（１）とすることができる。
【００２９】
また、本発明の参考例としての発明の遮光性包装材では、例えば図３に示す２層でなる印刷インキ層（１０）を含めた遮光性包装材（１）が、３００ｎｍ〜５５０ｎｍの波長域の光を遮断するようにしたものである。
【００３０】
上記のような印刷インキ層（１０）を施すことによって、外光の短波長側が遮断され、例えばレトルト食品であるビーフシチューのような内容物の油脂の酸化を防ぐことができ、またレトルト食品としてのパンプキンスープのような内容物の褪色をある程度防ぐ遮光性包装材（１）とすることができ、かつ外面から見た目には、黒ずんで見えずやや茶色系であるが比較的明るいデザイン効果のあるレトルト食品用の遮光性包装材（１）とすることができる。
【００３１】
また、本発明の参考例としての発明の遮光性包装材では、例えば図３に示す２層でなる印刷インキ層（１０）を含めた遮光性包装材（１）が、少なくとも３００ｎｍ〜７００ｎｍの波長域の光を遮断するようにしたものである。
【００３２】
上記のような印刷インキ層（１０）を施すことによって、略外光全域が遮断され、例えばレトルト食品であるビーフシチューのような内容物の油脂の酸化を従来のアルミニウム箔と同程度防ぐことができ、またレトルト食品としてのパンプキンスープのような内容物の褪色も略完全に防ぐ遮光性包装材（１）とすることができるが、外面から見た目には、黒ずんで見え、デザイン効果に少々劣るレトルト食品用の遮光性包装材（１）が得られる。
【００３３】
【実施例】
以下に本発明における遮光性包装材を用いて、ポテトチップス、粉末海苔をまぶしてあるタイプのポテトチップス（以下のり塩ポテトチップスという）、抹茶キャンディーをそれぞれ包装し、またレトルト食品としてのビーフシチュー、パンプキンスープをそれぞれ加熱殺菌後包装し、光照射下で保存したときの内容物品質低下の度合いを、実施例に示す包装材を用いて、比較例の包装材と比較しながら具体的に説明する。
【００３４】
実施例に使用する内容物として油分を含むポテトチップスやのり塩ポテトチップス、ビーフシチューなどは、光の影響で油脂の酸化を受けやすく、また、抹茶キャンディーなどは特定波長域の光の影響で色素や香り成分の分解等があり、レトルト食品としてのパンプキンスープなどは光の影響で褪色して食品としての付加価値が劣るものがあり、これが品質劣化の大きな要因となっており、これを防ぐため現状ではほとんどアルミニウム系の包装材が用いられている。本発明は廃棄物処理に係わる環境問題のあるアルミニウムを用いずに、そのアルミニウム系包装材と同等の保存性を持つ遮光性包装材を提供するものであり、よって本実施例ではアルミ系包材との比較の試験例を示すが、本発明による遮光性包材の保存性能がアルミニウム系包装材の保存性と同等であれば十分にその目的に達するものである。
【００３５】
また、本実施例では特定波長域の光の透過を遮断するのに特定の色のインキ及びその組み合わせを例示したが、本発明はその目的とする特定波長域の光の遮断を実現できれば、例示した色のインキおよびその組み合わせに限定されない。また例示した内容物も限定されるものでなく、それぞれの包材の光遮断波長の範囲に内容物の劣化に関与する光波長が含まれていれば効果を発揮する。
【００３６】
〈実施例１〉
図２に示すように、基材フィルム（３２）として厚さ１２μｍのポリエチレンテレフタレートフィルムにガスバリアー層（３４）として酸化アルミニウムの薄膜層を蒸着させた透明バリアーフィルム（３０）とし、これに第一印刷インキ層（１２）に白色グラビアインキを、第二印刷インキ層（１４）として墨グラビアインキを、それぞれベタ（日本印刷学会編：印刷事典よれば、印刷面に濃淡の差や白く抜けた部分がなく、印刷インキで完全に覆われている部分）印刷した印刷インキ層（１０）を設け、さらにシーラントとなる熱融着樹脂層（２０）として厚さ３０μｍの無延伸ポリプロピレンフィルムをドライラミネートによって張り合わせ、遮光性包装材（１）とした。本包装材（１）は３００ｎｍから８００ｎｍの波長域の光の透過は完全に遮断するものであった。
【００３７】
〈参考例１〉
図２に示す第二印刷インキ層（１４）を朱色グラビアインキとした以外は、実施例１と同様にして遮光性包装材（１）を得た。本包装材（１）は３００ｎｍから５５０ｎｍの波長域の光の透過は完全に遮断するものであった。
【００３８】
〈参考例２〉
図２に示す第二印刷インキ層（１４）を黄色グラビアインキとした以外は、実施例１と同様にして遮光性包装材（１）を得た。本包装材（１）は３００ｎｍから５００ｎｍの波長域の光の透過は完全に遮断するものであった。
【００３９】
〈実施例２〉
図２に示す基材フィルム（３２）として、厚さ１２μｍの延伸ポリプロピレンフィルムに、ガスバリアー層（３４）として水溶性高分子と金属アルコキシドまたはその加水分解物を含む層をコーティングにより形成させた透明バリアーフィルム（３０）とし、これに第一印刷インキ層（１２）として有機系の紫外線吸収インキ（東洋インキ製造社製、ＮＥＷ-ＬＰスーパーＶ白）を、第二印刷インキ層（１４）として藍色グラビアインキをそれぞれベタ印刷した印刷インキ層（１０）を設けた以外は、実施例１と同様にして遮光性包装材（１）を得た。本包装材は３００ｎｍから４００ｎｍおよび５８０から７３０の波長域の光の透過は完全に遮断するものであった。
【００４０】
〈比較例１〉
印刷インキ層（１０）を施さない以外は、実施例１と同様にしてバリアー包装材を得た。本包装材は、３００ｎｍ以上の波長の光はほとんど透過するものであった。
【００４１】
〈比較例２〉
ガスバリアー層（３４）としてアルミニウムの薄膜層を蒸着させた層とした以外は、比較例１と同様にしてバリアー包装材を得た。本包装材は、３００ｎｍから８００ｎｍの波長域の光の透過は完全に遮断するものであった。
【００４２】
実施例１、２、参考例１、２および比較例１、２の包装材を用いて、ポテトチップス、のり塩ポテトチップスおよび抹茶キャンディーをそれぞれ包装し、１５００ＬＸ蛍光灯照射、室温下で保存した時の品質の劣化度合いを、ポテトチップおよびのり塩ポテトチップスについては油脂の酸化度（過酸化物価）の分析値で、抹茶キャンディーについては色の変化を外観で評価した。そのポテトチップスでの結果を表１に、のり塩ポテトチップスでの結果を表２に、抹茶キャンディーでの結果を表３に示した。
【００４３】
【表１】
0003945086.tif 000002
【００４４】
【表２】
0003945086.tif 000003
【００４５】
【表３】
0003945086.tif 000004
【００４６】
上記表１より、内容物がポテトチップの場合では、すなわち少なくとも３００〜５００ｎｍの波長域の光を遮断する実施例１、参考例１、２の遮光性バリアー包装材（１）を用いることで比較例１の包装材よりも格段に内容物保存性が向上することがわかる。中でも３００〜８００ｎｍの波長域を遮断する実施例１の遮光性バリアー包装材（１）では比較例２のアルミニウム系包装材と完全に同等の内容物保存性（油脂の酸化度の少ない）を示した。
【００４７】
また、上記表２より、内容物がのり塩ポテトチップの場合では、３００〜８００ｎｍの波長域を遮断する実施例１の遮光性バリアー包装材（１）で比較例２のアルミニウム系包装材と同等の保存性（油脂の酸化度の少ない）を示した。
【００４８】
また、内容物が抹茶キャンディーの場合では、３００〜４００ｎｍおよび６００〜７００ｎｍの波長域を遮断する実施例２の遮光性バリアー包装材で、３００〜８００ｎｍの波長域を遮断する実施例１の遮光性バリアー包装材と同様に比較例２のアルミニウム系包装材とほとんど遜色の無い内容物保存性（色素や香り成分の分解のない）を示した。さらに実施例４の遮光性バリアー包装材では、内容物が透けて見える効果（すなわち内容物の確認可能な効果）を有するものであった。
【００４９】
〈参考例３〉
図３に示すように、基材フィルム（３２）として厚さ１２μｍのポリエチレンテレフタレートフィルムに、ガスバリアー層（３４）として酸化アルミニウムの薄膜層を蒸着させた透明バリアーフィルム（３０）とし、これに第一印刷インキ層（１２）に白色グラビアインキを、第二印刷インキ層（１４）として黄色グラビアインキを、それぞれベタ印刷した印刷インキ層（１０）を設け、その上に、厚さ６０μｍのナイロンフィルム（４０）を、さらにシーラントとなる熱融着樹脂層（２０）として厚さ３０μｍの無延伸ポリプロピレンフィルムをドライラミネートによって張り合わせ、レトルト用の遮光性包装材（１）とした。本包装材（１）は３００ｎｍから５００ｎｍの波長域の光の透過は完全に遮断するものであった。
【００５０】
〈参考例４〉
図３に示す第二印刷インキ層（１４）を茶色グラビアインキとした以外は、実施例５と同様にしてレトルト用の遮光性包装材（１）とした。本包装材（１）は３００ｎｍから５５０ｎｍの波長域の光の透過は完全に遮断するものであった。
【００５１】
〈実施例３〉
図３に示す第二印刷インキ層（１４）を墨グラビアインキとした以外は、参考例３と同様にしてレトルト用の遮光性包装材（１）とした。本包装材（１）は３００ｎｍから８００ｎｍの波長域の光の透過は完全に遮断するものであった。
【００５２】
〈比較例３〉
厚さ１２μｍのポリエチレンテレフタレートフィルムに、厚さ６０μｍのナイロンフィルム、厚さ７μｍのアルミニウム箔、厚さ３０μｍの無延伸ポリプロピレンフィルムを順にドライラミネートによって張り合わせ、レトルト用の遮光性包装材とした。本包装材（１）は３００ｎｍから８００ｎｍの波長域の光の透過は完全に遮断するものであった。
【００５３】
〈比較例４〉
図３に示す第二印刷インキ層（１４）を白色グラビアインキ即ち第一、第二印刷インキ層（１２，１４）とも白色グラビアインキとした以外は、実施例５と同様にしてレトルト用の遮光性包装材（１）とした。本包装材（１）は３００ｎｍから４００ｎｍの波長域の光の透過は完全に遮断するものであった。
【００５４】
〈比較例５〉
図３に示す印刷インキ層（１０）を除外した以外は、参考例３と同様にしてレトルト用の透明な包装材とした。本包装材は３２０ｎｍ以上の波長の光の透過はほとんど透過するものであった。
【００５５】
〈比較例６〉
厚さ１２μｍのポリエチレンテレフタレートフィルムに、厚さ＊＊μｍのナイロンフィルム、厚さ３０μｍの無延伸ポリプロピレンフィルムを順にドライラミネートによって張り合わせ、レトルト用の透明な包装材とした。本包装材は３２０ｎｍ以上の波長の光はほとんど透過するものであった。
【００５６】
上記実施例３、参考例３、４および比較例３〜６の包装材を用いて、レトルト食品としてのビーフシチューおよびパンプキンスープを包装し、１２５℃、６０分の加熱殺菌後、１５００ＬＸ蛍光灯下で照射しながら室温下で保存、６ヵ月後の品質劣化度合いを、ビーフシチューについては油脂の酸化度（過酸化物価）の分析値で、パンプキンスープについては色の変化を外観で評価し、その結果を表４、５に示した。
【００５７】
【表４】
0003945086.tif 000005
【００５８】
【表５】
0003945086.tif 000006
【００５９】
表１より、ビーフシチューの酸化度は、参考例３の白色、黄色インキを施した比較的明るい包装材でも３００ｎｍ〜５００ｎｍの波長の波長域の光を遮断することができ、印刷インキ層を施さない包装材よりは言うまでもなく、白色、白色インキを施した包装材よりも格段に抑えられるものであった。すなわち少なくとも３００ｎｍ〜５００ｎｍの波長の波長域の光を遮断すれば、従来のアルミニウム箔が積層された遮光性包装材と比較しても殆ど遜色のない内容物の保存性を示した。
【００６０】
また、表２より、パンプキンスープの変色（褪色）度は、３００ｎｍ〜８００ｎｍの波長域を遮断する白色、墨インキを施した灰色の包装材では従来のアルミニウム箔が積層された包装材と同等で、殆ど遜色のない内容物の保存性を示した。また、白色、黄色インキでなる比較的明るい、あるいは白色、茶色インキでなる黒ずんでいない印刷インキ層では、印刷インキ層のないものに比較すれば変色抑制効果はあるが、大きな効果ではなかった。
【００６１】
【発明の効果】
本発明は以上の構成であるから、下記に示す如き効果がある。
即ち、基材フィルムとガスバリア層でなる透明バリアーフィルムとシーラントとなる熱融着樹脂層の間に、第一印刷インキ層、第二印刷インキ層の２層の印刷インキ層を形成した遮光性バリアー包装材であって、第一印刷インキ層を有機系の紫外線吸収インキ層、第二印刷インキ層を藍色グラビアインキ層とすることによって、該印刷インキ層を含む包装材が３００ｎｍ〜４００ｎｍの波長域および６００ｎｍ〜７００ｎｍの波長域の光を遮断する遮光性バリアー包装材とすることができ、従来のアルミニウム箔が積層された遮光性包装材と異なり、廃棄物に係わる環境問題がなく、しかも内容物が透けて見え、例えば抹茶キャンディのような内容物の色素や香り成分の劣化のない遮光性包装材とすることができる。
【００６２】
また、基材フィルムとガスバリア層でなる透明バリアーフィルムとシーラントとなる熱融着樹脂層の間に、第一印刷インキ層、第二印刷インキ層の２層の印刷インキ層を形成した遮光性バリアー包装材であって、第一印刷インキ層を白色グラビアインキ層、第二印刷インキ層を墨グラビアインキ層とすることによって、該印刷インキ層を含む包装材が３００ｎｍ〜８００ｎｍの波長域の光を遮断する遮光性包装材とすることができ、外光が遮断され、アルミニウム箔が積層された包装材の場合と同様に内容物が透けて見える効果はないが、例えばポテトチップスや粉末海苔をまぶしてあるタイプのポテトチップスのような内容物の油脂の酸化のない遮光性包装材とすることができる。
【００６３】
さらに、前記印刷インキ層を含む包装材が３００ｎｍ〜５００ｎｍの波長域の光を遮断する比較的明るい色でデザイン効果のある遮光性包装材とすることによって、外光の短波長側が遮断され、例えば粉末海苔をまぶしたポテトチップスのような内容物の油脂の酸化を防ぐことはできないが、ポテトチップスのような内容物の油脂の酸化のない遮光性包装材とすることができる。
【００６４】
また、第一印刷インキ層を白色グラビアインキ層、第二印刷インキ層を墨グラビアインキ層とし、該前記印刷インキ層と熱融着樹脂層との間にナイロンフィルムを積層し、該印刷インキ層が２層以上の包装材とし、この印刷インキ層を含む包装材が３００ｎｍ〜５００ｎｍの波長域の光を遮断する比較的明るい色でデザイン効果のある遮光性包装材とすることによって、外光の短波長側が遮断され、例えばビーフシチューのようなレトルト食品の油脂の酸化を防ぐができ、パンプキンスープのようなレトルト食品の変色（褪色）をある程度防ぐレトルト用の遮光性包装材とすることができる。
【００６５】
また、前記印刷インキ層を含む包装材が３００ｎｍ〜５５０ｎｍの波長域の光を遮断するあまり黒ずんでいない茶系統の色で比較的デザイン効果のある遮光性包装材とすることによって、外光の短波長側が遮断され、例えばビーフシチューのようなレトルト食品の油脂の酸化を防ぐができ、パンプキンスープのようなレトルト食品の変色（褪色）をある程度防ぐレトルト用の遮光性包装材とすることができる。
【００６６】
また、前記印刷インキ層を含む包装材が少なくとも３００ｎｍ〜７００ｎｍの波長域の光を遮断する灰色でデザイン効果は比較的ない遮光性包装材とすることによって、外光がほぼ遮断され、例えばビーフシチューのようなレトルト食品の油脂の酸化やパンプキンスープのようなレトルト食品の変色（褪色）を従来のアルミニウム箔と同程度に防ぐレトルト用の遮光性包装材とすることができる。
【００６７】
さらにまた、前記ガスバリアー性を有する透明バリアーフィルムが、金属酸化物等の薄膜、あるいは水溶性高分子と金属アルコキシドまたは加水分解物を含む被覆層を有するので、従来のアルミニウム箔に匹敵するガスバリアー性を有し、かつ廃棄物に係わる環境負荷の低減に寄与する遮光性包装材とすることができる。
【００６８】
従って本発明は、廃棄物に係わる環境負荷の低減に寄与し、内容物の保存性に合致した遮光性包装材として、優れた実用上の効果を発揮する。
【図面の簡単な説明】
【図１】本発明の遮光性包装材の基本構成の一実施の形態を側断面で表した説明図である。
【図２】本発明の遮光性包装材の一実施の形態を側断面で表した説明図である。
【図３】本発明の遮光性包装材のうちのレトルト用の一実施の形態を側断面で表した説明図である。
【符号の説明】
１‥‥遮光性バリアー包装材
１０‥‥印刷インキ層
１２‥‥第一印刷インキ層
１４‥‥第二印刷インキ層
２０‥‥熱融着樹脂層
３０‥‥透明バリアーフィルム
３２‥‥基材フィルム
３４‥‥ガスバリアー層
４０‥‥ナイロンフィルム
【図１】
0003945086.tif 000007
【図２】
0003945086.tif 000008
【図３】
0003945086.tif 000009